СЫРЬЕВАЯ СМЕСЬ ДЛЯ ИЗГОТОВЛЕНИЯ ДРЕВЕСНОГО СТРОИТЕЛЬНОГО МАТЕРИАЛА
RAW MATERIAL MIXTURE FOR PRODUCTION OF WOODEN BUILDING MATERIAL

Изобретение относится к промышленности строительных материалов, в частности к производству плит, перегородок, используемых, преимущественно, в сельском строительстве.
Известна сырьевая смесь, содержащая, мас.%: древесина измельченная 30-33; известь негашеная 9-15; хлористый кальций 2-6,5; цемент 47-52; гипс 1-3 [1].
Задача изобретения состоит в повышении прочности строительного материала, изготовленного из сырьевой смеси.
Технический результат достигается тем, что сырьевая смесь для изготовления древесного строительного материала, содержащая древесину измельченную, известь негашеную, хлористый кальций, воду, дополнительно содержит мраморную муку при следующем соотношении компонентов, мас.%: древесина измельченная 20-24; известь негашеная 12-16; хлористый кальций 3-4; мраморная мука 36-41; вода 20-24.
Сырьевую смесь для изготовления древесного строительного материала приготовляют следующим образом.
Проводят дозирование компонентов смеси, например, согласно таблице.
Таблица
Компоненты
Содержание, мас.%
состав №1
состав №2
состав №3
Древесина измельченная
20
22
24
Известь негашеная
16
14
12
Хлористый кальций
3
3,5
4
Мраморная мука
41
38,5
36
Вода
20
22
24
Предел прочности изделий при сжатии, МПа
15
15
15
Подготавливают измельченную (до прохождения через сетку №5) древесину хвойных и/или лиственных пород в любых сочетаниях (древесную дробленку, опилки и т.д.). Известь негашеную и мраморную муку смешивают с добавлением воды и выдерживают до гашения извести. В полученную массу вводят древесину измельченную, хлористый кальций и все компоненты тщательно перемешивают. Полученную смесь укладывают в подготовленные формы и оставляют до затвердевания. Готовые изделия извлекают из форм и направляют на склад готовой продукции.
Источники информации
1. Патент РФ №2058967.